(57)【特許請求の範囲】
【請求項１】
１層のコアと１層のカバーとからなり、ボール表面に多数のディンプルが形成されたツーピースゴルフボールであって、上記コアが、シス−１，４−ポリブタジエンを少なくとも４０質量％以上を有する基材ゴム１００質量部、ルチル型酸化チタン１〜５質量部、酸化亜鉛１〜１０質量部及び沈降性硫酸バリウム１０〜３０質量部を配合してなり、上記コアの表面硬度と中心硬度との硬度差は、ショアＤで３〜１５であると共に、上記カバー材料には、黄色，橙色，桃色及び赤色の群から選ばれる蛍光顔料を、透明度を有する樹脂材料１００質量部に対して０．１〜２質量部含有し、且つ、酸化チタンを０．０１〜０．２質量部配合してなり、Ｌａｂ表示法によって表わしたときの上記ボール表面の明度Ｌ値が５０以上、上記コアのＬ値が８２以上であり、かつ（ａ2＋ｂ2）1/2で表わされる彩度Ｃが１０以下であり、上記ボールの色と上記コアの色とのＬａｂ色差ΔＥが４０以上８５以下であることを特徴とするゴルフボール。
【請求項２】
上記カバーの樹脂材料１００質量部に対して酸化チタンを０．０１〜０．１質量部配合する請求項１記載のゴルフボール。
【請求項３】
上記コアが白色である請求項１又は２記載のゴルフボール。
【請求項４】
上記コアの配合において、酸化亜鉛の配合量が酸化チタンの配合量よりも少なくした請求項１〜３のいずれか１項記載のゴルフボール。
【請求項５】
上記カバーは、材料硬度がショアＤで５０〜６６、厚さ１．２ｍｍ以上である請求項１〜４のいずれか１項記載のゴルフボール。
【請求項６】
上記カバーに配合される蛍光顔料及びボール表面のＬ値の関係について、下記の（Ｉ）〜（ＩＶ）のいずれか１つ満たす請求項１〜５のいずれか１項記載のゴルフボール。
（Ｉ）蛍光顔料として橙色を用いると共に、ボール表面のＬ値が６０以上
（ＩＩ）蛍光顔料として桃色を用いると共に、ボール表面のＬ値が６０以上
（ＩＩＩ）蛍光顔料として黄色を用いると共に、ボール表面のＬ値が９０以上
（ＩＶ）蛍光顔料として赤色を用いると共に、ボール表面のＬ値が５０以上
【請求項７】
ボールが打撃されたときレイノルズ数７００００，スピン量２０００ｒｐｍにおけるボールの揚力係数ＣＬが０．１６５以上であり、かつレイノルズ数１８００００，スピン量２５２０ｒｐｍにおける抗力係数ＣＤが０．２３０以下である請求項１〜６のいずれか１項記載のゴルフボール。
【請求項８】
上記コアは、その表面硬度がショアＤ硬度で２８〜６２であり、その中心硬度が２８〜４３である請求項１〜７のいずれか１項記載のゴルフボール。
【請求項９】
上記カバーに配合される蛍光顔料及びボール表面のＬ値、ａ値、ｂ値の関係について、下記の（ｉ）〜（ｉｖ）のいずれか１つ満たす請求項１〜８のいずれか１項記載のゴルフボール。
（ｉ）カバー樹脂材料１００質量部に対して、橙色の蛍光顔料を０．５〜１．５質量部配合し、且つ、ボール表面のＬ値が６０〜７０、ａ値が５０〜９０、及びｂ値が１０〜５０の範囲であること
（ｉｉ）カバー樹脂材料１００質量部に対して、桃色の蛍光顔料を０．１〜０．５質量部配合し、且つ、ボール表面のＬ値が６０〜７０、ａ値が５０〜９０、及びｂ値が−５０〜０の範囲であること
（ｉｉｉ）カバー樹脂材料１００質量部に対して、黄色の蛍光顔料を１．０〜２．０質量部配合し、且つ、ボール表面のＬ値が９０以上、ａ値が−５０〜０、及びｂ値が３０〜８０の範囲であること
（ｉｖ）カバー樹脂材料１００質量部に対して、赤色の蛍光顔料を０．６〜１．５質量部配合し、且つ、ボール表面のＬ値が５０〜６０、ａ値が５０〜９０、及びｂ値が０〜５０の範囲であること
【発明の詳細な説明】
【技術分野】
【０００１】
本発明は、特徴のある外観を有するとともに打感がソフトであり、低ヘッドスピードで飛距離が出る女性向けに好適なゴルフボールに関する。
【背景技術】
【０００２】
従来からゴルフボールは、そのほとんどが白色であるが、最近では、ボール外観をより魅力的なものに仕上げ、ファッション性に富んだゴルフボールが種々提案されている。例えば、特開昭５８−２１８９７７号公報、特開昭６０−８８５６７号公報、特開２０００−２４１３９号公報、特開２０００−２５４２５０号公報及び特開２００４−３３５９４号公報に記載されたゴルフボールが提案されている。これらの従来のゴルフボールは、カバー材料に酸化チタン、有着色の無機顔料、蛍光顔料、或いは蛍光染料等を含有させてカラーボールに仕上げたものである。
【０００３】
しかしながら、橙色や黄色のように蛍光色のＬ値の低いカラーボールは存在するものの、その色相の明るさが足りず、ボール使用者に十分に魅力的なボールとは言えなかった。
【０００４】
また、カバーに蛍光顔料を配合した蛍光色のボールは先行技術に記したようにいくつか提案されている。しかし、コアの明るさが十分でなかったり、カバーへの蛍光顔料配合が適正でなく、ボールの見栄えには未だ課題が残る。
【０００５】
【特許文献１】特開昭５８−２１８９７７号公報
【特許文献２】特開昭６０−８８５６７号公報
【特許文献３】特開２０００−２４１３９号公報
【特許文献４】特開２０００−２５４２５０号公報
【特許文献５】特開２００４−３３５９４号公報
【発明の開示】
【発明が解決しようとする課題】
【０００６】
本発明は、上記事情に鑑みなされたものであり、独特のボール外観を有し、ファッション性が高く、特に女性向のゴルフボールとして有用であるとともに、飛び及び打感が良好なゴルフボールを提供することを目的とする。
【課題を解決するための手段】
【０００７】
本発明者は、上記目的を達成するため、下記のゴルフボールを提供する。
［１］１層のコアと１層のカバーとからなり、ボール表面に多数のディンプルが形成されたツーピースゴルフボールであって、上記コアが、シス−１，４−ポリブタジエンを少なくとも４０質量％以上を有する基材ゴム１００質量部、ルチル型酸化チタン１〜５質量部、酸化亜鉛１〜１０質量部及び沈降性硫酸バリウム１０〜３０質量部を配合してなり、上記コアの表面硬度と中心硬度との硬度差は、ショアＤで３〜１５であると共に、上記カバー材料には、黄色，橙色，桃色及び赤色の群から選ばれる蛍光顔料を、透明度を有する樹脂材料１００質量部に対して０．１〜２質量部含有し、且つ、酸化チタンを０．０１〜０．２質量部配合してなり、Ｌａｂ表示法によって表わしたときの上記ボール表面の明度Ｌ値が５０以上、上記コアのＬ値が８２以上であり、かつ（ａ2＋ｂ2）1/2で表わされる彩度Ｃが１０以下であり、上記ボールの色と上記コアの色とのＬａｂ色差ΔＥが４０以上８５以下であることを特徴とするゴルフボール。
［２］上記カバーの樹脂材料１００質量部に対して酸化チタンを０．０１〜０．１質量部配合する［１］記載のゴルフボール。
［３］上記コアが白色である［１］又は［２］記載のゴルフボール。
［４］上記コアの配合において、酸化亜鉛の配合量が酸化チタンの配合量よりも少なくした［１］〜［３］のいずれか１項記載のゴルフボール。
［５］上記カバーは、材料硬度がショアＤで５０〜６６、厚さ１．２ｍｍ以上である［１］〜［４］のいずれか１項記載のゴルフボール。
［６］上記カバーに配合される蛍光顔料及びボール表面のＬ値の関係について、下記の（Ｉ）〜（ＩＶ）のいずれか１つ満たす［１］〜［５］のいずれか１項記載のゴルフボール。
（Ｉ）蛍光顔料として橙色を用いると共に、ボール表面のＬ値が６０以上
（ＩＩ）蛍光顔料として桃色を用いると共に、ボール表面のＬ値が６０以上
（ＩＩＩ）蛍光顔料として黄色を用いると共に、ボール表面のＬ値が９０以上
（ＩＶ）蛍光顔料として赤色を用いると共に、ボール表面のＬ値が５０以上
［７］ボールが打撃されたときレイノルズ数７００００，スピン量２０００ｒｐｍにおけるボールの揚力係数ＣＬが０．１６５以上であり、かつレイノルズ数１８００００，スピン量２５２０ｒｐｍにおける抗力係数ＣＤが０．２３０以下である［１］〜［６］のいずれか１項記載のゴルフボール。
［８］上記コアは、その表面硬度がショアＤ硬度で２８〜６２であり、その中心硬度が２８〜４３である［１］〜［７］のいずれか１項記載のゴルフボール。
［９］上記カバーに配合される蛍光顔料及びボール表面のＬ値、ａ値、ｂ値の関係について、下記の（ｉ）〜（iv）のいずれか１つ満たす［１］〜［８］のいずれか１項記載のゴルフボール。
（ｉ）カバー樹脂材料１００質量部に対して、橙色の蛍光顔料を０．５〜１．５質量部配合し、且つ、ボール表面のＬ値が６０〜７０、ａ値が５０〜９０、及びｂ値が１０〜５０の範囲であること
（ｉｉ）カバー樹脂材料１００質量部に対して、桃色の蛍光顔料を０．１〜０．５質量部配合し、且つ、ボール表面のＬ値が６０〜７０、ａ値が５０〜９０、及びｂ値が−５０〜０の範囲であること
（ｉｉｉ）カバー樹脂材料１００質量部に対して、黄色の蛍光顔料を１．０〜２．０質量部配合し、且つ、ボール表面のＬ値が９０以上、ａ値が−５０〜０、及びｂ値が３０〜８０の範囲であること
（ｉｖ）カバー樹脂材料１００質量部に対して、赤色の蛍光顔料を０．６〜１．５質量部配合し、且つ、ボール表面のＬ値が５０〜６０、ａ値が５０〜９０、及びｂ値が０〜５０の範囲であること
【０００８】
本発明のゴルフボールは、ボールの見栄えを十分に引き出すように、コアの白色度と低コストとを両立させるべく、コア配合について着目したものである。そして、コアを被覆するカバーの樹脂材料及び蛍光顔料の選定及びその含有量を調整することにより、コアとカバーとの表面色の相乗効果により、今までない明るく蛍光感のある色にボールを仕上げることができ、降雪時などの悪天候の時にボールが目立つようになり、独特の外観により他のカラーボールと十分に差別化を図ることができるものである。また、ボールの優れた外観だけでなく、ボール特性においてもソフトな打感を付与し、飛距離を十分に伸ばすことができるゴルフボールである。
【発明の効果】
【０００９】
本発明のゴルフボールによれば、コアとカバーとの表面色の相乗効果により、今までない明るく蛍光感のある色にボールを仕上げることができ、降雪時などの悪天候の時にボールが目立ち、プレー中の視認性も高く、他のカラーボールにはない独特の外観を呈する。また、本発明は、ソフトな打感を付与し、飛距離を十分に伸ばすことができるボール特性を有する。
【発明を実施するための最良の形態】
【００１０】
以下、本発明につき更に詳しく説明する。
本発明のゴルフボールは、１層のコアと１層のカバーとからなり、ボール表面に多数のディンプルが形成されたツーピースゴルフボールである。具体的には、図１に示したゴルフボール１の断面図のように、コア２の周囲に１層のカバー３を被覆した２層構造を有する。なお、図中符号Ｄは、カバー表面に多数個形成されたディンプルを示す。
【００１１】
上記コアは、公知のゴム材料を基材として形成することができる。基材ゴムとしては、天然ゴム又は合成ゴムの公知の基材ゴムを使用することができ、より具体的には、ポリブタジエン、特にシス構造を少なくとも４０％以上有するシス−１，４−ポリブタジエンを主に使用することが推奨される。また、基材ゴム中には、所望により上述したポリブタジエンと共に、天然ゴム，ポリイソプレンゴム，スチレンブタジエンゴムなどを併用することができる。
【００１２】
上記の基材ゴムには、不飽和カルボン酸及びその金属塩等の共架橋剤や、酸化亜鉛，硫酸バリウム，炭酸カルシウム，酸化チタン等の無機充填剤，ジクミルパーオキサイドや１，１−ビス（ｔ−ブチルパーオキシ）シクロヘキサン等の有機過酸化物等を配合することができる。また、必要により、市販品の老化防止剤等を適宜添加することができる。上記不飽和カルボン酸の金属塩の配合量は、基材ゴム１００質量部に対して５〜４０質量部であることが好ましく、より好ましくは１０〜３０質量部、さらに好ましくは１５〜２５質量部である。上記有機過酸化物の配合量は、基材ゴム１００質量部に対して０．１〜５質量部であることが好ましく、より好ましくは０．３〜３質量部、さらに好ましくは０．６〜２質量部である。無機充填剤の配合量（２種以上用いた場合にはその合計量）は、基材ゴム１００質量部に対して１０〜４０質量部であることが好ましく、より好ましくは１５〜３５質量部、さらに好ましくは２０〜３０質量部である。上記の配合量を逸脱すると、所望の硬さ，反発性，低コストの実現とコアの白さとの両立が図れなくなる。なお、コアの色は白色に近い方が本発明の目的を達成し易い。
【００１３】
上述したように、無機充填材として、酸化亜鉛，炭酸カルシウム，硫酸バリウム及び酸化チタン等を組み合わせて用いることができる。なお、無機充填材には酸化鉄を含有させることができるが、その含有率は、各々の無機充填材に対して０．３質量％以下であることが好ましく、より好ましくは０．１質量％以下、さらに好ましくは０．０２質量％以下である。この含有量が多いと、コアが濁りボール外観が悪くなるおそれがある。また、本発明では、低コストと高反発維持の観点から、酸化亜鉛、沈降性の硫酸バリウム及び酸化チタン３種を組み合わせて使用するものである。さらに、酸化チタンは、紫外線に対して変色しにくい観点からルチル型が用いられる。また、黄色味がからないで青味にふる観点から塩素法で製造したものを使用することが好ましい。
【００１４】
さらに、酸化亜鉛、沈降性の硫酸バリウム及び上記酸化チタンの３種を用いる本発明においては、基材ゴム１００質量部に対して、酸化チタン１〜５質量部、酸化亜鉛１〜１０質量部、及び沈降性硫酸バリウム１０〜３０質量部を配合するものである。この場合、酸化亜鉛の配合量が酸化チタンの配合量よりも少ないことが、低コストと白さと高反発性能維持の観点から望ましい。
【００１５】
上記コアの直径は、ツーピース構造に適したコア直径の範囲内で適宜選定され、その数値範囲は、特に制限はないが、通常３６ｍｍ以上、好ましくは３８ｍｍ以上、下限値としては、通常４０ｍｍ以下、好ましくは３９ｍｍ以下である。
【００１６】
上記コアのたわみ変形量について説明すると、コアに対して、初期荷重９８Ｎ（１０ｋｇｆ）を負荷した状態から終荷重１２７５Ｎ（１３０ｋｇｆ）を負荷したときまでの変形量については、通常２．５ｍｍ〜６．０ｍｍであり、好ましくは３．５ｍｍ〜５．５ｍｍ、さらに好ましくは４．０ｍｍ〜５．０ｍｍである。この変形量の値が小さすぎると、打感が硬くなりすぎたり、ボールとクラブのフェース面との接触時間が短くなりすぎてしまい、その結果、コントロール性が悪くなる場合がある。その変形量の値が大きすぎると、打感が軟らかくなりすぎたり、繰り返し打撃時の割れ耐久性が悪くなる場合がある。
【００１７】
上記コアの表面硬度については、ショアＤ硬度で通常２８〜６２、好ましくは３２〜５４、さらに好ましくは３５〜４５である。一方、上記コアの中心硬度については、ショアＤ硬度で通常２８〜４３、好ましくは３０〜４０、さらに好ましくは３２〜３６である。コアの表面・中心ともに値が小さすぎると、打感が硬くなりすぎたり、ボールとクラブのフェース面との接触時間が短くなりすぎてしまい、その結果、コントロール性が悪くなる場合がある。逆に、上記値が大きすぎると、打感が軟らかくなりすぎたり、繰り返し打撃時の割れ耐久性が悪くなる場合がある。また、本発明において、コアの表面硬度と中心硬度との硬度差は、ショアＤで３〜１５であり、好ましくは３〜１０、さらに好ましくは５〜８である。この硬度差が大きすぎたり、表面部分が軟らかくなったりすると、繰り返し打撃した時の割れ耐久性が悪くなることがある。
【００１８】
ここで、本発明においては、コアの表面色について、Ｌａｂ表示法によって表わしたときの上記コアの明度Ｌ値が８２以上であり、かつ（ａ2＋ｂ2）1/2で表わされる彩度Ｃが１０以下である。
【００１９】
上記に言う「Ｌａｂ表色法」とはＪＩＳ Ｚ８７３０に規定される三刺激値Ｘ，Ｙ，Ｚを用いて下記式から求められる。
【００２０】
Ｌ＝１０Ｙ1/2  …（１）
ａ＝１７．５（１．０２Ｘ−Ｙ）／Ｙ1/2  …（２）
ｂ＝７．０（Ｙ−０．８４７Ｚ）／Ｙ1/2  …（３）
Ｌ：ハンター（Ｒ．  Ｓ．  Ｈｕｎｔｅｒ）の色差式における明度指数。
ａ，ｂ：ハンターの色差式における色座標。
Ｘ，Ｙ，Ｚ：Ｘ，Ｙ，Ｚ表色示における三刺激値Ｘ，Ｙ，Ｚの値。
【００２１】
上記Ｌａｂ表色のうち、Ｌは明度を表し、一般的には１００〜０までの値が求められる。明度とは色の明暗の状況、即ち明るさの度合をいう。このＬ値が大きいほど明るいことを意味する。
【００２２】
また、ａ，ｂは色彩を表し、ａは赤−緑方向、ｂは黄−青方向を表す。従って、ａ値が大きくなると赤味が強くなり、小さくなると緑味が強くなり、ｂ値が大きくなると黄味が強くなり、小さくなると青味が強くなる。これらａ，ｂの関係をまとめると、下記の表１の通りになる。
【００２３】
【表１】
0005391602.tif 000002
【００２４】
本発明においては、コアの表面色については、そのＬ値（明度）が８２以上であり、好ましくは８５以上、さらに好ましくは９０以上である。この値が低いとボールにした時に暗く感じることがある。また、（ａ2＋ｂ2）1/2で表わされる彩度Ｃが１０以下であり、好ましくは８以下、さらに好ましくは６以下である。この値が大きすぎると、コアの表面色が白色から遠ざかることとなり、カバーをコアに被覆したボール全体の色目が悪くなることがある。
【００２５】
次に、本発明のゴルフボールに用いられるカバーについて詳述する。本発明のカバーは、コアを直接被覆する１層のみからなり、樹脂材料を主材として形成されるものである。そして、上記樹脂材料には、黄色，橙色，桃色及び赤色の群から選ばれる蛍光顔料、必要に応じて酸化チタンを適宜量含有するものである。
【００２６】
上記カバーの樹脂材料としては、特に制限はないが、公知の熱可塑性樹脂を適宜選択することができ、特にアイオノマー樹脂を採用することが好適である。また必要に応じて、カバーの樹脂材料の透明度を損なわない範囲で各種の熱可塑性エラストマーや低分子量ポリエチレンワックス等の各種添加剤を含有させてもよい。
【００２７】
上記カバーの樹脂材料には、酸化チタンを０．０１〜０．２質量部配合するものである。特に、黄色や桃色の蛍光顔料を用いる場合、酸化チタンの添加量については、カバーの樹脂材料１００質量部に対して、好ましくは０．０２質量部以上、より好ましくは０．０５質量部以上配合することができる。
【００２８】
また、カバー樹脂材料には、蛍光顔料は黄色、橙色、桃色、赤色の群から選択したものを好適に使用することができる。その添加量はカバーの樹脂材料１００質量部に対して０．１質量部以上２質量部以下である。
【００２９】
上記蛍光顔料について、黄色顔料を用いる場合の好適な添加量は、１．０〜２．０質量部、橙色顔料を用いる場合の好適な添加量は、０．５〜１．５質量部、桃色顔料を用いる場合の好適な添加量は、０．１〜０．５質量部、赤色顔料を用いる場合の好適な添加量は、０．６〜１．５質量部である。上記の各々の添加量より少ないと、蛍光感が足りなく本発明の効果が損なうおそれがある。また、上記の各々の添加量より多すぎても、蛍光感はそれ以上増大しない。
【００３０】
本発明で用いられる蛍光顔料とボール表面とのＬ値，ａ値，ｂ値については、下記表に示すとおりである。
【００３１】
蛍光顔料が黄色の場合
ボール表面のＬ値は、好ましくは９０以上、より好ましくは９５以上であり、そのａ値は、好ましくは−５０〜０、より好ましくは−３０〜−１５であり、そのｂ値は、好ましくは３０〜８０、より好ましくは５０〜７０である。
【００３２】
蛍光顔料が橙色の場合
ボール表面のＬ値は、好ましくは６０以上、より好ましくは６０〜７０であり、そのａ値は、好ましくは５０〜９０、より好ましくは７０〜８０であり、そのｂ値は、好ましくは１０〜５０、より好ましくは３０〜４５である。
【００３３】
蛍光顔料が桃色の場合
ボール表面のＬ値は、好ましくは６０以上、より好ましくは６０〜７０であり、そのａ値は、好ましくは５０〜９０、より好ましくは６５〜７５であり、そのｂ値は、好ましくは−５０〜０、より好ましくは−３５〜−２０である。
【００３４】
蛍光顔料が赤色の場合
ボール表面のＬ値は、好ましくは５０以上、より好ましくは５０〜６０であり、そのａ値は、好ましくは５０〜９０、より好ましくは６０〜８０であり、そのｂ値は、好ましくは０〜５０、より好ましくは２０〜３０である。
【００３５】
Ｌ値、ａ値及びｂ値ともに上記の範囲外となると、いずれのカラーゴルフボールも所望の色相が得られず、特に、天候不良時や冬季の雪上や枯れた芝生の上等における視認性が十分には得られない。
【００３６】
上記カバーのショアＤ硬度は、通常５０〜６６、好ましくは５５〜６３、さらに好ましくは５８〜６０である。上記カバーのショアＤ硬度が上記範囲よりも硬すぎると、繰り返し打撃による耐久性が低下したり、打感が硬くなりすぎることがある。逆に、軟らかすぎると、反発が低くなるとともにスピンが増えて飛距離が出なくなることがある。
【００３７】
上記カバーの厚さは、通常１．８〜２．３ｍｍ、好ましくは１．９〜２．２ｍｍ、さらに好ましくは２．０〜２．１ｍｍである。カバーの厚さが上記範囲よりも厚すぎると、反発性が低下してしまい飛距離が出なくなることがある。逆に、カバー厚さが薄すぎると、繰り返し打撃した時の耐久性が低下することがある。
【００３８】
また、本発明においては、カバー表面に多数のディンプルが形成される。カバー表面に配置されるディンプルについては、通常３００〜３８０個、好ましくは３２０〜３６０個、更に好ましくは３２５〜３４０個具備するものである。ディンプルの個数が上記範囲よりも多くなると、ボールの弾道が低くなり飛距離が出なくなるおそれがある。また、ディンプル個数が少なすぎると、弾道が高くなり飛距離が伸びない場合がある。ディンプルの形状は、円形、各種多角形、デュードロップ形、その他楕円形など１種類又は２種類以上を組み合わせて適宜使用することができる。例えば、円形ディンプルを使用する場合には、直径は２．５ｍｍ〜６．５ｍｍ、深さは０．０８〜０．３０ｍｍの範囲で設定することができる。また、Ｖ0値（ディンプルの縁に囲まれた平面下のディンプルの空間体積を、前記平面を底面とし、かつこの底面からのディンプルの最大深さを高さとする円柱体積で除した値）を０．３５〜０．８０の範囲とし、ＳＲ値（ディンプルの縁に囲まれた平面の面縁で定義されるディンプル面積の合計が、ディンプルが存在しないと仮定したボール球面積に占める比率）を６０〜９０％、ＶＲ値（ディンプルの縁に囲まれた平面から下方に形成されるディンプル容積の合計がディンプルが存在しないと仮定したボール球容積に占める比率）を０．６〜１の範囲となるようにディンプルを適宜選択することができる。それらの範囲を逸脱すると、良好な飛距離が得られない弾道となり、飛距離が出なくなることがある。
【００３９】
上記ディンプルは、ボール表面に多数の凹凸を有するものであり、その直径、個数や深さによりボールの外観に影響を及ぼすものである。したがって、本発明の効果を損なわない範囲で、ディンプルを構成することが好ましく採用される。例えば、ディンプルの個数が多すぎると、ボールに光が当たっている状態において、カラーボールの視認性の効果が小さくなるおそれがある。即ち、ボールを見る角度によってディンプルの底に影ができてしまい、ボールが暗く見えてしまうおそれがある。逆に、ディンプルの個数が少なすぎる場合には、ボールを打撃したときに、空気力学特性を良好に得ることができなくなり、所望の飛距離を出せない場合がある。
【００４０】
飛距離を向上させるには、高速条件での低ＣＤ、低速条件での高ＣＬが良いとされている。本発明のゴルフボールにおいては、レイノルズ数７００００，スピン量２０００ｒｐｍにてボールを打出した時のボールの揚力係数ＣＬと、レイノルズ数１８００００，スピン量２５２０ｒｐｍにてボールを打出した時のボールの抗力係数ＣＤとを適正化することが好適である。この点について、以下に説明する。
【００４１】
ウッドクラブ＃１（ドライバー）など距離を出すためのクラブによる打球につき、飛距離が大きく、特に風に強く、ランがよく出るボールを得るには打球の揚力と抗力のバランスが適切であり、ボールの構造，使用材料と共に、特に、使用されるディンブルの種類、総数、表面占有率、総体積等に依存するものである。
また、クラブにより打撃された飛行中のゴルフボールＧは、図２に示したように、重力６、空気による抵抗(抗力)７、更にボールがスピンを有するためにマグヌス効果による揚力８を受けることが知られている。なお、図中９は飛行方向を示し、ボールＧは１１方向に回転している。
【００４２】
この場合、ゴルフボールに働く力は下記弾道方程式（１）で表される。
Ｆ＝ＦＬ＋ＦＤ＋Ｍｇ                      （１）
Ｆ  ：ゴルフボールに働く力
ＦＬ：揚力
ＦＤ：抗力
Ｍｇ：重力
【００４３】
また、上記弾道方程式（１）の揚力ＦＬ、抗力ＦＤはそれぞれ下記数式（２）（３）で表される。
ＦＬ＝０．５×ＣＬ×ρ×Ａ×Ｖ2           （２）
ＦＤ＝０．５×ＣＤ×ρ×Ａ×Ｖ2           （３）
ＣＬ：揚力係数
ＣＤ：抗力係数
ρ  ：空気密度
Ａ  ：ゴルフボール最大断面積
Ｖ  ：ゴルフボール対空気速度
【００４４】
打球の飛距離を向上させるには、抗力又は抗力係数ＣＤのみを小さくしてもあまり効果がない。抗力係数のみ小さくした場合、打球の最高点の位置は伸びるが、最高点以降の低速度域において、揚力不足に基づくドロップにより飛距離をロスする傾向がある。
【００４５】
そこで、本発明のゴルフボールにおいて、低速ＣＬ値に関しては、打ち出した直後の軌道上のボールがレイノルズ数７００００，スピン量２０００ｒｐｍとなるようにＵＢＬ（Ｕｌｔｒａ  Ｂａｌｌ  Ｌａｕｎｃｈｅｒ）を用いて打出した時の揚力係数ＣＬが好ましくは０．１６５以上、より好ましくは０．１７０以上、更に好ましくは０．１８０以上である。高速ＣＤ値に関しては、同様に、レイノルズ数１８００００，スピン量２５２０ｒｐｍにてボールを打出した時の抗力係数ＣＤが好ましくは０．２３０以下、より好ましくは０．２２５以下、更に好ましくは０．２２０以下である。これらの範囲を逸脱すると、良好な飛距離が得られなくなることがある。
【００４６】
なお、打球の打出し直後におけるレイノルズ数１８００００はボールの速度において凡そ６４ｍ／ｓ、この場合、レイノルズ数７００００は２５ｍ／ｓの速度に対応する。なお、上記の「ＵＢＬ」とは、上下に２対のドラムを設置して、上同士、下同士のドラムにベルトをかけ、それらを回転させその間にボールを挿入することによりボールを所望の条件にて打ち出す装置であり、Ａｕｔｏｍａｔｅｄ  Ｄｅｓｉｇｎ  Ｃｏｒｐｏｒａｔｉｏｎ製である。
【００４７】
また、本発明においては、カバー表面に更に各種塗料を塗装することができ、この塗料としては、ゴルフボールの過酷な使用状況に耐えうる必要から、２液硬化型のウレタン塗料、特に、無黄変のウレタン塗料が好適に挙げられる。また、塗料で光輝性を出した場合は、ボール表面が傷ついた時に光輝性の無い部分が表面に出てしまい、外観が損なわれるおそれがある。
【００４８】
上記ボールの色と上記コアの色とのＬａｂ色差（ハンターＬａｂ色差）については、下記のようにして両者の色差ΔＥが算出される。即ち、上記コアのＬａｂ色差（Ｌ１，ａ１，ｂ１）、上記ボールのＬａｂ色差（Ｌ２，ａ２，ｂ２）を測定し、これらの差ΔＬ＝Ｌ２−Ｌ１，Δａ＝ａ２−ａ１，Δｂ＝ｂ２−ｂ１を算出し、下記式より両者の色差ΔＥを求める。
ΔＥ＝（ΔＬ2＋Δａ2＋Δｂ2）1/2
【００４９】
この場合、上記の色差ΔＥは、好ましくは４０以上、より好ましくは５０以上、更に好ましくは６０以上である。色差ΔＥが小さすぎると、ボールの明るさが足りずに、ボールの視認性が低下してしまうおそれがある。
【００５０】
上記ボールのたわみ硬度、即ち、初期荷重９８Ｎ（１０ｋｇｆ）を負荷した状態から終荷重１２７５Ｎ（１３０ｋｇｆ）を負荷したときまでのボールの変形量については、通常２．３〜５．０ｍｍであり、好ましくは２．８〜４．０ｍｍ、さらに好ましくは３．２ｍｍ〜３．７ｍｍである。この変形量の値が小さすぎると、打感が硬くなりすぎたり、ボールとクラブのフェース面との接触時間が短くなりすぎてしまい、その結果、コントロール性が悪くなる場合がある。この変形量の値が大きすぎると、打感が軟らかくなりすぎたり、繰り返し打撃時の割れ耐久性が悪くなる場合がある。
【００５１】
また、ボールの初速度については、通常７６．５ｍ／ｓ以上、好ましくは７６．８ｍ／ｓ以上、さらに好ましくは７７．２ｍ／ｓ以上である。このボールの初速度が低すぎると、飛距離が出なくなることがある。なお、Ｒ＆Ａルール公認ボールの規格に適合させる理由から、上限としては、７７．７２４ｍ／ｓであることが望ましい。
【００５２】
本発明のゴルフボールの製造方法については、ポリブタジエンを主体とするゴム組成物を公知の加硫条件により加硫してゴム架橋成形物（コア）を製造し、次いで、射出成形等の公知の方法により、コアの周囲にカバーを形成してゴルフボールを製造することができる。
【００５３】
本発明のゴルフボールは、競技用としてゴルフ規則に従うものとすることができ、直径４２．６７ｍｍ以上、重さ４５．９３ｇ以下に形成することができる。
【実施例】
【００５４】
以下，実施例及び比較例を示し，本発明を具体的に説明するが，本発明は下記実施例に制限されるものではない。
【００５５】
〔実施例１，２、参考例Ｉ，ＩＩ及び比較例１〜５〕
下記表２の物性を示すゴム組成物を調製し、ニーダー又はロールにて混練りした後、所定の加硫条件にてコアを作成した。次に、コアの周囲に下記表２に示すカバー樹脂材料を射出成形用金型により射出成形し、実施例１，２、参考例Ｉ，ＩＩ及び比較例１〜５のゴルフボールを作成した。
【００５６】
【表２】
0005391602.tif 000003
【００５７】
カバー材料は下記のとおりである。なお、表中の数字は、樹脂材料１００質量部に対する割合を質量部で示す。
商品名「ハイミラン」
三井デュポンポリケミカル社製のアイオノマー樹脂
低分子量ポリエチレンワックス
商品名「サンワックス１６１−Ｐ」（三洋化成社製）
【００５８】
コアの配合内容は下記のとおりである。なお、表中の数字は、ポリブタジエンゴム１００質量部に対する割合を質量部で示す。
※１  「ポリブタジエンゴム」商品名「ＢＲ０１」（ＪＳＲ社製）
※２  商品名「沈降性硫酸バリウム  ＃１００」（堺化学製）
※３  商品名「Ｔｉｏｘｉｄｅ  ＴＲ９３」（Ｈｕｎｔｓｍａｎ社製）
［Ｒｕｔｉｌｅ  ｔｙｐｅ（Ｃｈｌｏｒｉｄｅ  ｐｒｏｃｅｓｓ）］
※４  「過酸化物（１）」ジクミルパーオキサイド商品名「パークミルＤ」（日本油脂製）
※５  「過酸化物（２）」  １，１−ビス（ｔ−ブチルパーキシ）３，３，５−トリメチルシクロヘキサン
商品名「パーヘキサ３Ｍ−４０」（日本油脂製）
※６  「ノクラックＮＳ−６」（大内新興化学工業社製）
※７  ペンタクロロチオフェノール亜鉛塩
※８  商品名「Ｒｅｓｉｎｏ  Ｒｅｄ  Ｋ」（レジノカラー工業製）
※９  商品名「Ｒｅｓｉｎｏ  Ｂｌｕｅ  ＲＴ−Ｋ」（レジノカラー工業製）
【００５９】
ディンプル特性
本発明の実施例・比較例では下記のディンプルを使用した。
【００６０】
【表３】
0005391602.tif 000004
【００６１】
ディンプルの定義
直径：ディンプルの縁に囲まれた平面の直径
深さ：ディンプルの縁に囲まれた平面からのディンプルの最大深さ
Ｖ0：ディンプルの縁に囲まれた平面下のディンプルの空間体積を、前記平面を底面とし、かつこの底面からのディンプルの最大深さを高さとする円柱体積で除した値
ＳＲ：ディンプルの縁に囲まれた平面の面縁で定義されるディンプル面積の合計が、ディンプルが存在しないと仮定したボール球面積に占める比率
ＶＲ：ディンプルの縁に囲まれた平面から下方に形成されるディンプル容積の合計がディンプルが存在しないと仮定したボール球容積に占める比率
【００６２】
空気力学特性（低速ＣＬ比高速ＣＤ値）
低速ＣＬ比は、ＵＢＬ（Ｕｌｔｒａ  Ｂａｌｌ  Ｌａｕｎｃｈｅｒ）を用いて、レイノルズ数７００００，スピン量２０００ｒｐｍにてボールを打ち出した時のボールの揚力係数ＣＬを算出した。同様に、高速ＣＤ値は、レイノルズ数１８００００，スピン量２５２０ｒｐｍにてボールを打出した時の抗力係数求めたものである。これらの値は下記の通りである。
【００６３】
【表４】
0005391602.tif 000005
【００６４】
ＵＢＬとは上下に２対のドラムを設置し上同士、下同士のドラムにベルトをかけ、それらを回転させその間にボールを挿入することによりボールを所望の条件にて打出す装置である。ＵＢＬはＡｕｔｏｍａｔｅｄ  Ｄｅｓｉｇｎ  Ｃｏｒｐｏｒａｔｉｏｎ製。
【００６５】
得られた各実施例及び比較例におけるコア及びゴルフボールの物性について下記の基準に従って評価し、その評価を表５に示した。
【００６６】
コアのたわみ量
コアに対し、初期荷重９８Ｎ（１０ｋｇｆ）を負荷した状態から終荷重１２７５Ｎ（１３０ｋｇｆ）を負荷したときまでの変形量（ｍｍ）を計測した。
【００６７】
コア表面及びコア中心のショアＤ硬度
ショアＤ硬度（ＡＳＴＭ−２２４０規格  デュロメータ  タイプＤ）により両方の硬度を測定した。
・表面硬度は、コアの表面に硬度計を垂直になるようにして測定した値。
・中心硬度は、コアを半分にカットした半球体の断面の中心部分の硬度。
【００６８】
コアの色調
スガ試験機製の多光源・分光測色計を用いて、Ｌａｂ表示法に基づいてコアの色調を計測した。
【００６９】
ボールのたわみ変形量
得られたボールに対し、初期荷重９８Ｎ（１０ｋｇｆ）を負荷した状態から終荷重１２７５Ｎ（１３０ｋｇｆ）を負荷したときまでの変形量（ｍｍ）を計測した。
【００７０】
初速
初速は，Ｒ＆Ａの承認する装置であるＵＳＧＡのドラム回転式の初速計と同方式の初速測定器を用いて測定した。ボールは２３±１℃の温度で３時間以上温調し、室温２３±２℃の部屋でテストされた。２５０ポンド（１１３．４ｋｇ）のヘッド（ストライキングマス）を使って打撃速度１４３．８ｆｔ／ｓ（４３．８３ｍ／ｓ）にてボールを打撃した。１ダースのボールを各々４回打撃して６．２８ｆｔ（１．９１ｍ）の間を通過する時間を計測し、初速を計算した。約１５分間でこのサイクルを行った。結果を表２に示した。
【００７１】
飛び
打撃ロボットにドライバー；商品名「Ｔｏｕｒ  Ｓｔａｇｅ  Ｖ３６」（ロフト角１０．５°，シャフトＲ）を取り付けてヘッドスピード（ＨＳ）３５ｍ／ｓにて打撃としたときのトータル飛距離を下記の基準に基づいて判断した。
○・・・トータル飛距離：  １６５ｍ以上
×・・・トータル飛距離：  １６５ｍ未満
【００７２】
打球感
ヘッドスピード３０〜４０ｍ／ｓのアマチュア女性ゴルファー１０人が下記の基準により官能評価した。
○・・・７人以上が良い打感と感じた。
△・・・４〜６人が良い打感と感じた。
×・・・３人以下が良い打感と感じた。
【００７３】
ボール外観
（１）見た目の違和感の有無
女性ゴルフプレイヤー１０名による官能評価
○            １０人中７人以上が綺麗と感じた。
△            １０人中６人が綺麗と感じた。
×            １０人中５人以下が綺麗と感じた。
（２）見つけやすさ
女性ゴルフプレイヤー１０名による官能評価
◎            非常に見つけやすい。
（１０人中８人以上が見つけやすいと感じた。）
○            見つけやすい。
（１０人中５〜７人が見つけやすいと感じた。）
△            やや見つけにくい。
（１０人中３〜４人が見つけやすいと感じた。）
×            非常に見つけにくい。
（１０人中２人以下が見つけやすいと感じた。）
【００７４】
【表５】
0005391602.tif 000006
※  Ｃ１＝（ａ１2＋ｂ１2）1/2
【図面の簡単な説明】
【００７５】
【図１】本発明の一実施例を示したゴルフボールの概略断面図である。
【図２】飛行中のゴルフボールの揚力と抗力の関係を説明するための説明図である。
【図３】実施例及び比較例で使用したディンプルを示したボールの平面図である。
【符号の説明】
【００７６】
１  ゴルフボール（ツーピースゴルフボール）
２  コア
３  カバー
Ｄ  ディンプル
【図１】
0005391602.tif 000007
【図２】
0005391602.tif 000008
【図３】
0005391602.tif 000009